상술 하 면 , 냉각 처리 를 거친 나노 크리스털 부재 를 , 점착 층 을 가진 PET 필름 과 양면 으로 접착 ( Lamination ) 시키 고 , 이 를 다시 롤 ( Roll ) 압착 공법 으로 결정 화 메탈 의 입자 를 균일 하 게 분쇄 시킨다 . 이때 상하 의 롤 ( Roll ) 압착 부 의 롤 ( Roll ) 의 표면 은 양각 의 패턴 ( Net Pattern ) 을 조각 한 롤러 ( Roller ) 를 사용 한다 . 분쇄 시키 는 메탈 의 입자 의 크기 는 10 ㎛~ 2 ㎜ 로 하 여 리본 의 최종 투자율 은 μ = 400 ~ 800 의 제품 을 얻 는다 . 이때 의 롤 압착기 의 압착 속도 는 2 m ~ 6 m / 分 로 작업 을 수행 한다 . 따라서 이 와 같 은 균일화 과정 을 거치 게 되 면 , 도 10 에 도시 한 바 와 같이 μ = 400 ~ 800 의 투자 율 을 가지 는 나노 크리스털 부재 를 얻 을 수 있 게 된다 . 분쇄 - 압착 작업 이 완료 되 면 신용카드 의 부착 및 삽입 방법 에 따라 가로 × 세로 의 크기 를 정하 여 절단 작업 ( Cell 작업 ) 을 하 고 도 11 과 같이 제품 화 ( 합금 리본 ) 한다 .